"入射光に対して所定角度をなすように配置された透光性基板と、この透光性基板の入射側表面に、入射光を互いに直交する第1の直線偏光と第2の直線偏光とに分離して、前記第1の直線偏光を透過させ、第2の直線偏光を反射する偏光分離部と、前記透光性基板と略平行かつ間に空気層を介して配置され、この偏光分離部で反射された前記第2の直線偏光を、前記偏光分離部を透過した前記第1の直線偏光の光路と略平行な方向に反射する反射素子と、この反射素子と前記透光性基板との間に配置され前記偏光分離部で反射した前記第2の直線偏光の偏波面を第1の直線偏光として出射する1/2波長板と、を有し、前記透光性基板は、複屈折性と旋光性を有する無機結晶材料からなり、かつ、入射した前記第1の直線偏光がその偏波面を維持したまま出射側表面から出射することを特徴とする偏光変換素子。請求項1に記載された偏光変換素子において、前記透光性基板が配置される所定角度は略45degあるいは135degであることを特徴とする偏光変換素子。請求項2に記載された偏光変換素子において、前記無機結晶材料が水晶であることを特徴とする偏光変換素子。請求項3に記載された偏光変換素子において、前記入射光の光軸に垂直な平面に前記透光性基板の結晶光学軸を投影した投影光学軸と、前記第1の直線偏光の偏波面とのなす角を方位角θとしたとき、θ=0degであることを特徴とする偏光変換素子。請求項4に記載された偏光変換素子において、前記透光性基板の結晶光学軸と前記入射光の光軸とのなす角を交差角xとし、前記透光性基板の結晶光学軸と前記入射光の光軸との交点に、前記結晶光学軸と前記入射光の光軸とを含む平面に垂直な方向にたてた軸を中心軸とし、前記結晶光学軸と前記入射光の光軸とを含む平面に垂直な方向から見て、前記中心軸の反時計周りの方向を正プラスとしたとき、前記交差角xは、-90deg≦x≦90degを満足することを特徴とする偏光変換素子。請求項5に記載された偏光変換素子において、前記1/2波長板は、その主平面が前記透光性基板の主平面と平行になるように配置され、かつ、前記偏光分離部を反射して前記1/2波長板に入射した前記第2の直線偏光を、前記第1の直線偏光として出射するように構成された位相差素子であり、当該位相差素子は、下記の条件A、条件B、条件Cのいずれかの条件を満足する条件A前記1/2波長板は単板であり、設計波長λ、前記1/2波長板の板厚to、前記無機結晶材料の切断角度をZとしたとき、設計波長λ、切断角度Z及び板厚toの関係が、式を満足し、λ≦01293×Z222402×Z32573λ≧01199×Z220762×Z13486to≦5E06×Z200004×Z00368to≧205×Z200029×Z0136条件B前記1/2波長板は2枚の前記無機結晶材料を積層してなり、設計波長λ、前記1/2波長板の板厚to、前記無機結晶材料の切断角度をZとしたとき、設計波長λ、切断角度Z及び板厚toの関係が、式を満足し、λ≦1075×Z219339×Z86330λ≧625×Z211266×Z51216to≦00281×Z250512×Z22561to≧00173×Z231146×Z14139前記1/2波長板中を進む光線の進行方向における2枚の前記無機結晶材料のうち第1の無機結晶材料の位相差をΓ1、第2の無機結晶材料の位相差をΓ2としたときに下式を満足し、|Γ1-Γ2|=180deg条件C前記1/2波長板は2枚の前記無機結晶材料を積層してなり、設計波長λ、前記1/2波長板の板厚to、前記無機結晶材料の切断角度をZとしたとき、設計波長λ、切断角度Z及び板厚toの関係が、式を満足する、λ≦2E07×Z600001×Z50024×Z427749×Z317861×Z260678×Z84312λ≧4E05×Z300757×Z210073×Z6969to≦2E08×Z46E06×Z300008×Z200495×Z09844to≧5E07×Z300001×Z200065×Z00924ことを特徴とする偏光変換素子。請求項6に記載された偏光変換素子において、条件Aのとき、前記1/2波長板の法線から見た光学軸方位をθ0とし、前記1/2波長板中を進む光線に対する光学軸方位をθ1とし、この光線と結晶光学軸の法線とのなす角度をθ2とし、前記1/2波長板の屈折率をnc、前記1/2波長板と隣接する層の屈折率をnaとし、入射角をαとすると、光学軸方位θ0は、θ0=atantanθ1×cosθ2A1nasinα=ncsinθ2A2を満足することを特徴とする偏光変換素子。請求項6に記載された偏光変換素子において、条件B又は条件Cのとき、前記1/2波長板の法線から見た前記第1の無機結晶材料の光学軸方位をθ01とし、前記第1の無機結晶材料の中を進む光線に対する光学軸方位をθ11とし、この光線と結晶光学軸の法線とのなす角度をθ21とし、前記第1の無機結晶材料の屈折率をnc1、前記第1の無機結晶材料と隣接する層の屈折率をnaとし、入射角をαとすると、式A11、A21を満足し、θ01=atantanθ11×cosθ21A11nasinα=nc1sinθ21A21前記1/2波長板の法線から見た前記第2の無機結晶材料の光学軸方位をθ02とし、前記第2の無機結晶材料の中を進む光線に対する光学軸方位をθ12とし、この光線と結晶光学軸の法線とのなす角度をθ22とし、前記第2の無機結晶材料の屈折率をnc2、前記第2の無機結晶材料と隣接する前記第1の無機結晶材料の屈折率をnc1とすると、式A12、A22を満足するθ02=atantanθ12×cosθ22A12nc1sinθ21=nc2sinθ22A22ことを特徴とする偏光変換素子。請求項1から請求項8のいずれかに記載された偏光変換素子において、前記反射素子は、水晶板と、この水晶板の表面に設けられたミラー部とを有することを特徴とする偏光変換素子。請求項1から請求項9のいずれかに記載された偏光変換素子と、この偏光変換素子を保持する保持部材と、を備え、前記保持部材は、前記透光性基板の両端部、前記反射素子の両端部及び前記1/2波長板の両端部をそれぞれ保持する一対の保持板と、当該一対の保持板の両端部をそれぞれ連結する一対の連結板と、を有することを特徴とする偏光変換ユニット。請求項10に記載された偏光変換ユニットにおいて、前記一対の保持板と前記一対の連結板とは一体に形成され、前記一対の保持板の互いに対向する部分には前記透光性基板、前記反射素子及び前記1/2波長板をそれぞれ案内するガイド溝が設けられ、前記ガイド溝は前記一対の保持板の一側面にそれぞれ開口されていることを特徴とする偏光変換ユニット。請求項10に記載された偏光変換ユニットにおいて、前記一対の保持板と前記一対の連結板とは別体に形成され、前記一対の連結板は前記一対の保持板を互いに向き合う方向に付勢する係合片を有することを特徴とする偏光変換ユニット。光源と、前記光源からの光を前記第1の直線偏光に変換して出射する偏光変換素子と、前記偏光変換素子からの出射光を、投写しようとする画像情報に応じて変調する光変調手段と、前記光変調手段により変調された光を投写する投写光学系と、を有し、前記偏光変換素子が請求項1から請求項9のいずれかに記載の偏光変換素子であることを特徴とする投写型映像装置。請求項13に記載された投射型映像装置において、前記光変調手段は液晶パネルであることを特徴とする投写型映像装置。ところで、特許文献9で示される従来例では、前記PBSはガラス板にTiO2高屈折率材料とSiO2低屈折率材料とを交互に繰り返し積層してなる誘電体多層膜、等をガラス基板の表面に蒸着して偏光分離膜を形成しているため、熱膨張係数の違いに起因した熱歪みによる前記ガラス基板と前記偏光分離膜との界面での剥離の恐れがあるだけでなく、ガラス板での放熱も限界があり、耐熱性や長寿命化の高い要請を十分に満足することができない。そこで、放熱効果を考慮して、特許文献12に開示されているようにガラス板に代えて水晶板の表面に前記PBSを形成することによって、偏光変換素子の耐熱性や長寿命化を図ることが可能となる。しかしながら、前述の通り水晶は複屈折性だけでなく旋光性も有しているので、単に、ガラス板を水晶板に置き代え、入射する直線偏光の偏光面との関係から位相差180degを発生するように結晶光学軸の方位を決定するだけでは、旋光性の問題を解決するまでには至らず、前記入射する直線偏光に旋光能に起因した光学的な作用が生じてしまうという問題が生じてしまう。そこで、本願発明者らは、旋光能が位相差に与える影響に着目した特許文献10や特許文献11で示される如き従来例で試みられている旋光能補償に係る技術思想を適用することによって、入射するP偏光の偏光面を90deg回転させてS偏光に変換して出射させるように光学作用を生じせしめることを可能とする偏光変換素子の実現を試みることを検討した。即ち、先ず、前述した特許文献5や特許文献6に開示されているプリズムアレイ偏光ビームスプリッターアレイの積層界面に挟み込むように、45degに傾斜して配置した水晶製1/2波長板の光学設計に特許文献10や特許文献11において提案された技術思想を適用することを図51に基づいて考える。この場合、水晶製1/2波長板を狭持する透光性基材は一般的なガラス材であり、ガラス材の屈折率n1=1.53と、水晶の屈折率n2=1.54との関係から、プリズムアレイの中を透過する光の光路光軸は、光が水晶製1/2波長板へ入射するときのガラスと水晶製1/2波長板との界面、及び光が水晶製1/2波長板から出射するときの水晶製1/2波長板とガラスとの界面でほとんど屈折は起こらずに、即ち、光路光軸はほとんど変化することなく光が偏光変換素子を透過することとなる。図51において、水晶製1/2波長板WPの主面入、出射面の法線PLから見た光学軸方位をθ0とし、水晶製1/2波長板WPの中を進む光線R1に対する光学軸方位をθ1とし、水晶製1/2波長板WPの主面の法線PLと前記光線R1とのなす角度をθ2とすると、これらの角度には次の関係がなりたつ。θ0=atantanθ1×cosθ2A1このとき、θ1=45deg、θ2=45degであるから、θ0は、θ0=atantan45deg×cos45deg=atan1/21/2=35.3degと、算出される。ところが、特許文献12で提案されているような水晶製1/2波長板を45deg傾斜して配置し、入射面側にワイヤーグリッド偏光子や誘電体多層膜、等からなる偏光分離部を配置して偏光ビームスプリッターとして機能させ、1/2波長板と平行となるように反射部を45degに傾斜して配置し、これらを交互に順に配置することによって構成された偏光変換素子においては、水晶製1/2波長板を挟み込むガラスはなく、水晶製1/2波長板が接しているものは空気である。つまり、空気の屈折率n0=1.00と、水晶の屈折率n2=1.54との関係から、偏光変換素子を透過する光の光路光軸は、光が水晶製1/2波長板へ入射するときの空気と水晶製1/2波長板との界面、及び光が水晶製1/2波長板から出射するときの水晶製1/2波長板と空気との界面で屈折が生じるので、光路光軸が変化することとなる。θ0=atantanθ1×cosθ2A1このとき、θ1=45deg、θ2=27.2degであるから、θ0は、θ0=atantan45deg×cos27.2deg=atan1×0.88941=41.65degそこで、水晶製1/2波長板を45degに傾斜させ、空気と接することにより当該水晶製1/2波長板の入出射面との界面で入射光の光軸に屈折が生じる場合の水晶製1/2波長板の光学設計を検討した結果、以下の仕様となった。設計波長520nm設計位相差460.11deg光学軸方位41.65deg切断角度90degなお、切断角度は、水晶製1/2波長板の主面の法線と結晶光学軸とのなす角度で定義されている。設計位相差は、水晶製1/2波長板の主面の法線に平行な方向から設計波長λの光が入射したときの位相差を設計位相差として定義されている。光学軸方位角θ0は水晶製1/2波長板の主面入、出射面の法線から見たときに入射する光の直線偏光の偏波面偏光面と結晶光学軸とのなす角度で定義されている。この場合の水晶製1/2波長板の波長と偏光変換効率との関係が図52のグラフに設計値として示されている。水晶製1/2波長板の内部の光路の距離をt1としたとき、前記光路を通って、水晶製1/2波長板を透過する光の位相差Γは、以下に示す関係式に算出される。Γ1=2π/λ×ne-no×t1この式において、Γ1=180degとなるように光路の長さt1が求まり、水晶製1/2波長板の主面の法線方向の厚みtoが求められ、前記法線方向の設計波長λにおける位相差Γoが算出される。Γo=2π/λ×ne-no×tocosθ2=to/t1to=t1×cosθ2Γo=2π/λ×ne-no×t1×cosθ2となり、このΓoを設計位相差と定義し、ここでは、Γo=160.11degである。ところで、水晶製1/2波長板は、水晶原石を整形ランバート加工して得た水晶ランバートを設計値となる所定の切断角度でワイヤーソー等を用いて切断して得られたウェーハから個片に分離して製造される。しかしながら、この製造工程において、ウェーハが水晶ランバートから誤った切断角度で切断されたり、許容範囲を超えた切断角度で切断されたりした場合、前述の設計板厚toの厚みで加工されてしまうと、表1に示される通り、設計位相差Γoにズレが生じ、即ち、Γo≠160.11degとなって、水晶製1/2波長板はすべて不良品となってしまうという問題があった。切断角度が設計値90degから80degにずれて切断されてしまった場合、その角度ズレを配慮せずに、前記設計板厚toのままで加工してしまうと、設計位相差Γoは、160.11degから175.50degに位相差が大きくずれてしまう。これは、Γo=2π/λ×ne-no×toの式において、異常光屈折率neと常光屈折率noが、切断角度に依存しており、切断角度に応じてこれらの値が変化するからである。従って、45degに傾斜して配置された水晶製1/2波長板の内部の光路の距離t1を透過した光の位相差Γは、180degから大きくずれてしまうことになる。その結果、偏光変換効率は、図52に示されるように大きく変化し、550nm以下の波長帯で偏光変換効率が大きく低下し劣化してしまうという問題があった。なお、特許文献14においても、前述の如き課題認識はなされていない。そこで、本発明の目的は、水晶等の複屈折性と旋光性を有する結晶材料において、切断角度が設計値からずれて切断されてしまった場合でも、角度ズレに応じて、板厚を調整し、最適な設計板厚に修正することにより、設計位相差を見直し、所定の波長帯域における偏光変換効率を確実に規定値以上にすることを可能とした1/2波長板を供えた偏光変換素子、偏光変換ユニット及び投射型映像装置を実現することにある。[適用例1]本適用例に係る偏光変換素子は、入射光に対して所定角度をなすように配置された透光性基板と、この透光性基板の入射側表面に、入射光を互いに直交する第1の直線偏光と第2の直線偏光とに分離して、前記第1の直線偏光を透過させ、第2の直線偏光を反射する偏光分離部と、前記透光性基板と略平行かつ間に空気層を介して配置され、この偏光分離部で反射された前記第2の直線偏光を、前記偏光分離部を透過した前記第1の直線偏光の光路と略平行な方向に反射する反射素子と、この反射素子と前記透光性基板との間に配置され前記偏光分離部で反射した前記第2の直線偏光の偏波面を第1の直線偏光として出射する1/2波長板と、を有し、前記透光性基板は、複屈折性と旋光性を有する無機結晶材料からなり、かつ、入射した前記第1の直線偏光がその偏波面を維持したまま出射側表面から出射することを特徴とする。この構成の本適用例では、偏光分離部が透光性基板に設けられて構成された偏光分離素子と、反射素子と、1/2波長板とからアレイを構成しているので、これらの間に設けられたガラス等の透明部材が不要とされ、かつ、偏光分離素子と反射素子との間に1/2波長板を配置しているので、1/2波長板がアレイから突出することがなくなり、構造がコンパクトになる。しかも、透光性基板として熱伝導率がガラスより高い結晶材料を用いているため、従来に比べて放熱効果が高く、耐熱性や長寿命化を図ることができる。そして、透光性基板の無機結晶材料は複屈折性と旋光性を有するので、光軸方向に伝搬する直線偏光の振動面が光の進行につれてねじれてしまい、偏光状態が変化して偏光変換効率が低下するという課題があるが、本適用例では、偏光分離部を透過し透光性基板に入射した第1の直線偏光は、この第1の直線偏光の偏波面を維持したまま透光性基板の出射側表面から出射するので、偏光状態の変化をなくすことができる。[適用例2]本適用例に係る偏光変換素子は、前記透光性基板が配置される所定角度は略45degあるいは135degであることを特徴とする。この構成の本適用例では、偏光分離部によって第2の直線偏光を入射光に対して略直角に反射素子に向けて反射させることができるので、反射素子で反射される光線を透光性基板で出射された第2の直線偏光の光路と略平行な方向に反射させることができる。[適用例3]本適用例に係る偏光変換素子は、前記無機結晶材料が水晶であることを特徴とする。この構成の本適用例では、結晶材料としてサファイヤ等の結晶材料に比べて安価に入手できる水晶を用いることで、偏光変換素子を安価に提供することができる。[適用例4]本適用例に係る偏光変換素子は、前記入射光の光軸に垂直な平面に前記透光性基板の結晶光学軸を投影した投影光学軸と、前記第1の直線偏光の偏波面とのなす角を方位角θとしたとき、θ=0degであることを特徴とする。この構成の本適用例では、θ=0degであるため、直線複屈折性による位相差Γの生じないΓ=0という条件で、偏光変換効率が高い透光性基板を容易に設定することができる。[適用例5]本適用例に係る偏光変換素子は、前記透光性基板の結晶光学軸と前記入射光の光軸とのなす角を交差角xとし、前記透光性基板の結晶光学軸と前記入射光の光軸との交点に、前記結晶光学軸と前記入射光の光軸とを含む平面に垂直な方向にたてた軸を中心軸とし、前記結晶光学軸と前記入射光の光軸とを含む平面に垂直な方向から見て、前記中心軸の反時計周りの方向を正プラスとしたとき、前記交差角xは、-90deg≦x≦90degを満足することを特徴とする。この構成の本適用例では、交差角xを、-90deg≦x≦90degを満足するように設定することで、偏光分離部を透過し透光性基板に入射した第1の直線偏光を確実に第1の直線偏光の偏波面を維持したまま透光性基板の出射側表面から出射させることができる。[適用例6]本適用例に係る偏光変換素子は、前記1/2波長板は、その主平面が前記透光性基板の主平面と平行になるように配置され、かつ、前記偏光分離部を反射して前記1/2波長板に入射した前記第2の直線偏光を、前記第1の直線偏光として出射するように構成された位相差素子であり、当該位相差素子は、下記の条件A、条件B、条件Cのいずれかの条件を満足する条件A前記1/2波長板は単板であり、設計波長λ、前記1/2波長板の板厚to、前記無機結晶材料の切断角度をZとしたとき、設計波長λ、切断角度Z及び板厚toの関係が、式を満足し、λ≦01293×Z222402×Z32573λ≧01199×Z220762×Z13486to≦5E06×Z200004×Z00368to≧205×Z200029×Z0136条件B前記1/2波長板は2枚の前記無機結晶材料を積層してなり、設計波長λ、前記1/2波長板の板厚to、前記無機結晶材料の切断角度をZとしたとき、設計波長λ、切断角度Z及び板厚toの関係が、式を満足し、λ≦1075×Z219339×Z86330λ≧625×Z211266×Z51216to≦00281×Z250512×Z22561to≧00173×Z231146×Z14139前記1/2波長板中を進む光線の進行方向における2枚の前記無機結晶材料のうち第1の無機結晶材料の位相差をΓ1、第2の無機結晶材料の位相差をΓ2としたときに下式を満足し、|Γ1-Γ2|=180deg条件C前記1/2波長板は2枚の前記無機結晶材料を積層してなり、設計波長λ、前記1/2波長板の板厚to、前記無機結晶材料の切断角度をZとしたとき、設計波長λ、切断角度Z及び板厚toの関係が、式を満足する、λ≦2E07×Z600001×Z50024×Z427749×Z317861×Z260678×Z84312λ≧4E05×Z300757×Z210073×Z6969to≦2E08×Z46E06×Z300008×Z200495×Z09844to≧5E07×Z300001×Z200065×Z00924ことを特徴とする。この構成の本適用例では、偏光分離部を反射し1/2波長板に入射した第2の直線偏光は、この第2の直線偏光の偏波面と直交する第1の直線偏光として1/2波長板の出射側表面から出射するので、偏光変換効率が高いものとなる。[適用例7]本適用例に係る偏光変換素子は、条件Aのとき、前記1/2波長板の法線から見た光学軸方位をθ0とし、前記1/2波長板中を進む光線に対する光学軸方位をθ1とし、この光線と結晶光学軸の法線とのなす角度をθ2とし、前記1/2波長板の屈折率をnc、前記1/2波長板と隣接する層の屈折率をnaとし、入射角をαとすると、光学軸方位θ0は、θ0=atantanθ1×cosθ2A1、nasinα=ncsinθ2A2を満足することを特徴とする。この構成の本適用例では、1/2波長板が1枚の無機結晶材料からなる場合において、変換効率の良好な偏光変換素子を簡易に提供することができる。[適用例8]本適用例に係る偏光変換素子は、条件B又は条件Cのとき、前記1/2波長板の法線から見た前記第1の無機結晶材料の光学軸方位をθ01とし、前記第1の無機結晶材料の中を進む光線に対する光学軸方位をθ11とし、この光線と結晶光学軸の法線とのなす角度をθ21とし、前記第1の無機結晶材料の屈折率をnc1、前記第1の無機結晶材料と隣接する層の屈折率をnaとし、入射角をαとすると、式A11、A21を満足し、θ01=atantanθ11×cosθ21A11、nasinα=nc1sinθ21A21、前記1/2波長板の法線から見た前記第2の無機結晶材料の光学軸方位をθ02とし、前記第2の無機結晶材料の中を進む光線に対する光学軸方位をθ12とし、この光線と結晶光学軸の法線とのなす角度をθ22とし、前記第2の無機結晶材料の屈折率をnc2、前記第2の無機結晶材料と隣接する前記第1の無機結晶材料の屈折率をnc1とすると、式A12、A22を満足する、θ02=atantanθ12×cosθ22A12、nc1sinθ21=nc2sinθ22A22ことを特徴とする。この構成の本適用例では、1/2波長板が2枚の無機結晶材料からなる場合において、変換効率の良好な偏光変換素子を簡易に提供することができる。[適用例9]本適用例に係る偏光変換素子は、前記反射素子は水晶板と、この水晶板の表面に設けられたミラー部とを有することを特徴とする。この構成の本適用例では、ミラー部が設けられる板材がガラスではなく水晶であるため、透光性基板とともに反射素子でも、放熱効果が高くなり、耐熱性や長寿命化を一層図ることができる。[適用例10]本適用例に係る偏光変換ユニットは、前述の構成の偏光変換素子と、この偏光変換素子を保持する保持部材と、を備え、前記保持部材は、前記透光性基板の両端部、前記反射素子の両端部及び前記1/2波長板の両端部とをそれぞれ保持する一対の保持板と、当該一対の保持板の両端部をそれぞれ連結する一対の連結板と、を有することを特徴とする。この構成の本適用例では、透光性基板及び偏光分離部を備えて構成される偏光分離素子、反射素子及び前記1/2波長板を保持部材にコンパクトに収納できるので、取り扱いが便利となる。[適用例11]本適用例に係る偏光変換ユニットは、前記一対の保持板と前記一対の連結板とは一体に形成され、前記一対の保持板の互いに対向する部分には前記透光性基板、前記反射素子及び前記1/2波長板をそれぞれ案内するガイド溝が設けられ、前記ガイド溝は前記一対の保持板の一側面にそれぞれ開口されていることを特徴とする。この構成の本適用例では、前記偏光分離素子、前記反射素子及び前記前記1/2波長板をそれぞれガイド溝に沿って差し込むだけで偏光変換ユニットが組み立てられるので、組立作業が容易となる。[適用例12]本適用例に係る偏光変換ユニットは、前記一対の保持板と前記一対の連結板とは別体に形成され、前記一対の連結板は前記一対の保持板を互いに向き合う方向に付勢する係合片を有することを特徴とする。この構成の本適用例では、一対の連結板によって、一対の保持部材を互いに近接する方向に付勢して偏光分離素子、反射素子及び前記1/2波長板を確実に保持することになり、偏光分離素子、反射素子あるいは前記1/2波長板が偏光分離ユニットから脱落することを防止することができる。[適用例13]本適用例に係る投射型映像装置は、光源と、前記光源からの光を前記第1の直線偏光に変換して出射する偏光変換素子と、前記偏光変換素子からの出射光を、投写しようとする画像情報に応じて変調する光変調手段と、前記光変調手段により変調された光を投写する投写光学系と、を有し、前記偏光変換素子が前述の構成の偏光変換素子であることを特徴とする。この構成の本適用例では、偏光変換素子の偏光変換効率が高いので、投影精度の高い投射型映像装置を提供することができる。[適用例14]本適用例に係る投射型映像装置は、前記光変調手段は液晶パネルであることを特徴とする。この構成の本適用例では、前述の効果を奏することができる液晶プロジェクターを提供することができる。本発明の実施形態を図面に基づいて説明する。ここで、各実施形態において、同一の構成要素は同一符号を付して説明を省略もしくは簡略にする。図1から図34には第1実施形態が示されている。図1は第1実施形態の概略を示す。図1において、第1実施形態の偏光変換ユニット1は、偏光変換素子2と、この偏光変換素子2を保持する保持部材3とを備える。保持部材3は平面矩形状の例えば合成樹脂製の板材である。偏光変換素子2は、板状の偏光分離素子21と、板状の反射素子22と、反射分離素子21と反射素子22との間に配置される1/2波長板23とを備え、これらの偏光分離素子21、反射素子22及び1/2波長板23のそれぞれの一端部は、保持部材3の凹部図示せずに嵌合されている。偏光分離素子21、反射素子22及び1/2波長板23は、図1中、保持部材3の中心を挟んで左右に複数枚、例えば、2枚ずつ配置され、このうち、中心に対して左側に配置された偏光分離素子21、反射素子22及び1/2波長板23と右側に配置された偏光分離素子21、反射素子22及び1/2波長板23とは、前記中心に対して対称関係に配置されている。偏光分離素子21は、その入射側主表面及び出射側主表面が入射光ILに対して所定角度、本実施形態では、45degをなすように配置された透光性基板21Aと、この透光性基板21Aの入射側表面に、入射光ILを、互いに直交する第1の直線偏光であるP偏光Pと第2の直線偏光であるS偏光Sとに分離して、P偏光Pを透過させ、S偏光Sを反射する偏光分離部21Bと、この偏光分離部21Bが配置された透光性基板21Aの入射光ILが入射する側の主面とは反対側の主面出射側の主面にそれぞれ設けられた反射防止部21Cとを有する。偏光分離部21Bは、例えば、酸化ケイ素SiO2よりなる低屈折率層と、例えば酸化アルミナAl2O3よりなる高屈折率層とが所定の順序及び光学膜厚で形成され、光学的に面内均一とされた誘電体多層膜から構成される。反射防止部21Cは、例えば、二酸化ケイ素と、酸化チタンとを交互に順次積層してなる誘電体多層膜、等の物質を蒸着することで形成される。反射素子22は、水晶板22Aと、この水晶板22Aの表面に設けられたミラー部22Bとを有する。ミラー部22Bは、例えば、二酸化ケイ素、酸化チタン等の物質を蒸着することで形成される多層膜で構成される。1/2波長板23は、偏光分離部21Bで反射したS偏光Sの偏波面をP偏光Pとして出射するものであり、透光性基板21Aと同じ45degをなすように配置された1枚の水晶製位相差素子としての位相差板23Aと、この位相差板23Aの両面に形成された反射防止部23Bとを備えている。この反射防止部23Bは反射防止部21Cと同じ構成である。透光性基板21Aの概略構成が図2に示されている。図2Aは端面からみた透光性基板21Aの概略図であり、図2Bは透光性基板21Aの一部を示す正面図である。図2Aにおいて、透光性基板21Aは、その板厚がyoであり、入射光ILが入射され、出射光OLとして透過される。入射光ILは発散角αから-αの範囲で入射される。入射光ILに対応して出射光OLも発散角αから-αの範囲で出射される。透光性基板21Aの主面に直交する法線PLと結晶光学軸POとのなす角度が切断角度qである。透光性基板21Aの結晶光学軸POと入射光ILの光軸とのなす角が交差角xである。偏光分離素子21の透光性基板21Aは、複屈折性と旋光性を有する水晶板であるため、入射光ILに対する出射光OLの偏光変換効率が高くなるように設計する必要がある。その設計に至った経緯について、図3及び図4に基づいて説明する。図3は、水晶の波長板における光学軸方位、板厚、切断角度の関係を示すもので、Aは端面図、Bは斜視図である。一般に、水晶からなる波長板を設計するためのパラメーターとして、光学軸方位θ、切断角度qで設定される旋光能、板厚yoで設定される位相差Γがある。ここで、ポアンカレ球で定義される図2に示される通り、本発明者らは、結晶光学軸POを設定して、直線複屈折性による位相差Γの生じない結晶板の構成を検討し、さらに、円複屈折性による位相差2ρ、所謂、旋光性による偏光の回転をも抑圧した光学素子を偏光変換素子に応用することを検討した。入射光ILの光軸に垂直な平面に結晶板の結晶光学軸POを投影した投影光学軸と、P偏光Pの偏波面とのなす角を方位角θとしたとき、θ=0degとなるように水晶板を配置すると、直線複屈折位相差Γは0となる。方位角θを0degに固定し、旋光能に対応する2qよる位相差Γ’板厚yoに対応へ影響度をシミュレーションと実験と繰り返し評価、検証を行った。図4には、偏光状態を説明するためのポアンカレ球の概略構成が示されている。図4において、まず、S1軸上であって赤道上に直線偏光P1の偏光の位置を設定する。S1軸を2θだけ赤道上を回してR1軸とし、このR1軸を切断角度2qだけ起こしてR2軸とし、このR2軸を位相差Γに対応した角度だけ回転させてP1がP2となる。このP2を所望の偏光状態になるように、光学軸方位θ、切断角度q、位相差Γを調整する。本実施形態では、切断角度qを、透光性基板21Aの主面に対する法線PLと結晶光学軸POとのなす角度と定義する。各切断角度により切り出された透光性基板水晶板毎に、入射光ILP偏光に作用するΓ’の値を評価した。入射光ILは、透光性基板21Aへ入射すると、屈折して透光性基板21Aの中を進行する。そして、透光性基板21Aから出射するとき入射光ILの光軸と平行な方向に屈折した出射光となって出射することとなる。ここで、図9に示される通り、入射光ILが透光性基板21Aへ入射したときに屈折角度φで屈折することになる。本願発明者らは、入射光が透光性基板21Aへ入射したときに屈折する屈折角度φが、実際の透光性基板21Aの中を進行する光の光軸と結晶光学軸POとのなす角度βを決定し、βに応じて、旋光能2qが変化することに着目して実験、評価を行った。切断角度qと透光性基板21Aの透過特性との関係を説明する。図6は切断角度qが0degの場合の透光性基板の模式図であり、図7は、その場合の透過特性としての0度方向強度を示すグラフである。図7では、入射光ILの入射角が0degとされている。透光性基板21Aは、その主面が入射角に対して45deg傾けて配置されているため、透光性基板21Aの主面に直交する法線は135degである。一方、結晶光学軸POは図6から明らかなように、135degとされている。そのため、図6では、切断角度qは0degである。図7において、発散角αが-10degの場合を-10、発散角αが-5degの場合をα-5、発散角αが0degの場合をα0、発散角αが5degの場合をα5、発散角αが10degの場合をα10として表示する。図7に対応する他の図でも同じである。図7において、α0、α5、α10では、0度方向強度透過特性が0.9以上と高いが、α-10、α-5では、波長によっては0度方向強度が0.8未満の場合もある。図8は、切断角度qが-10degの場合の透光性基板の模式図であり、図9は、その場合の0度方向強度を示すグラフである。図9では、α-5、α0、α5、α-10では、0度方向強度透過特性が0.9以上と高いが、α10では、波長によっては0度方向強度が0.8未満の場合もある。図10は切断角度qが30degの場合の透光性基板の模式図であり、図11は、その場合の0度方向強度を示すグラフである。図11では、α10では、0度方向強度透過特性が0.9以上と高いが、α-5、α0、α5、α-10では、波長によっては0度方向強度が0.8未満の場合もある。図12は切断角度qが45degの場合の透光性基板の模式図であり、図13は、その場合の0度方向強度を示すグラフである。図13では、α―10、α-5、α0、α5、α10の全てで0度方向強度が0.9以上と高いものであった。図14は切断角度qが60degの場合の透光性基板の模式図であり、図15は、その場合の0度方向強度を示すグラフである。図15では、α―10、α-5、α0、α5、α10の全てで0度方向強度が0.8未満の場合があった。図16は切断角度qが75degの場合の透光性基板の模式図であり、図17は、その場合の0度方向強度を示すグラフである。図17では、α―10、α-5、α0、α5、α10の全てで0度方向強度が0.8未満の場合があった。図18は切断角度qが90degの場合の透光性基板の模式図であり、図19は、その場合の0度方向強度を示すグラフである。図19では、α―10、α-5、α0、α5、α10の全てで0度方向強度が0.8未満の場合があった。図20は切断角度qが-75degの場合の透光性基板の模式図であり、図21は、その場合の0度方向強度を示すグラフである。図21では、α―10、α-5、α0、α5、α10の全てで0度方向強度が0.8未満の場合があった。図22は切断角度qが-60degの場合の透光性基板の模式図であり、図23は、その場合の0度方向強度を示すグラフである。図23では、α―10、α-5、α0、α5、α10の全てで0度方向強度が0.8未満の場合があった。図24は切断角度qが-45degの場合の透光性基板の模式図であり、図25は、その場合の0度方向強度を示すグラフである。図25では、α―10、α-5、α0、α5、α10の全てで0度方向強度が0.8未満の場合があった。図26は切断角度qが-30degの場合の透光性基板の模式図であり、図27は、その場合の0度方向強度を示すグラフである。図27では、α―10、α-5、α0、α5、α10の全てで0度方向強度が0.8未満の場合があった。図28は切断角度qが-15degの場合の透光性基板の模式図であり、図29は、その場合の0度方向強度を示すグラフである。図29では、α―10、α-5、α5、α10で0度方向強度が0.8未満の場合があった。以上の関係から交差角xと許容される板厚yoの最大値yとの関係を求める。交差角xと許容される板厚yoの最大値yとの関係が図30に示されている。ここで、許容される板厚yoの最大値yは、全発散光αが±10degの範囲において偏光変換効率0度方向強度が0.8以上となる板厚である。そして、透光性基板21Aの結晶光学軸POと入射光ILの光軸との交点に、結晶光学軸POと入射光ILの光軸とを含む平面に垂直な方向にたてた軸を中心軸とし、結晶光学軸POと入射光ILの光軸とを含む平面に垂直な方向から見て、中心軸の反時計周りの方向を正プラスとすると、交差角xは、-90deg≦x≦90degである。図30において、交差角xが-90deg<x≦-80degの場合エリアQ1では、透光性基板21Aの板厚yoの最大値yは、y=-0.0058x2-0.9672x-38.858mm......1で求められる。ここで、交差角xが-90degでは、yは0.8653mmであり、交差角xが-80degでは、yは1.1257mmであるから、エリアQ1の範囲では、0.8653mm<y≦1.1257mmである。なお、図31Aには、交差角xが-90degの状態が示されている。交差角xが-80deg<x≦-55degの場合エリアQ2では、透光性基板21Aの板厚yoの最大値yは、y=2×10-6x50.0008x40.1145x37.9738x2276.92x3842.1mm......2で求められる。ここで、交差角xが-80degでは、yは1.1257mmであり、交差角xが-55degでは、yは3.8506mmであるから、エリアQ2の範囲では、1.1257mm<y≦3.8506mmである。交差角xが-55deg<x≦-35degの場合エリアQ3では、透光性基板21Aの板厚yoの最大値yは、3.7mm≦yである。つまり、板厚yoの許容される最大値yは3.7mm以上であるならば、フリーである。なお、図31Bには、交差角xが-45degの状態が示されている。交差角xが-35deg<x≦-15degの場合エリアQ4では、透光性基板21Aの板厚yoの最大値yは、y=-4×10-5x4-0.0045x3-0.1828x2-3.1831x-18.449......3で求められる。ここで、交差角xが-35degでは、yは3.7030mmであり、交差角xが-15degでは、yは1.2999mmであるから、エリアQ4の範囲では、3.7030mm<y≦1.2999mmである。交差角xが-15deg<x≦5degの場合エリアQ5では、透光性基板21Aの板厚yoの最大値yは、y=9×10-06x40.0002x30.0071x20.1786x2.4607......4で求められる。ここで、交差角xが-15degでは、yは1.2999mmであり、交差角xが5degでは、yは3.5554mmであるから、エリアQ6の範囲では、1.2999mm<y≦3.5554mmである。なお、図31Cには、交差角xが0degの状態が示されている。交差角xが5deg<x≦10degの場合エリアQ6では、透光性基板21Aの板厚yはy=-0.5597x6.3541......5で求められる。ここで、交差角xが5degでは、yは3.5554mmであり、交差角xが10degでは、yは0.7566mmであるから、エリアQ6の範囲では、0.7566mm≦y<3.5554mmである。交差角xが10deg<x≦30degの場合エリアQ7では、透光性基板21Aの板厚yはy=1×10-5x4-0.0008x3-0.0224x2-0.2833x2.0276......6で求められる。ここで、交差角xが10degでは、yは0.7566mmであり、交差角xが30egでは、yは0.7016mmであるから、エリアQ7の範囲では、0.7016mm≦y<0.7566mmである。交差角xが30deg<x≦35degの場合エリアQ8では、透光性基板21Aの板厚yはy=0.3878x-10.931......7で求められる。ここで、交差角xが30degでは、yは0.7016mmであり、交差角xが35degでは、yは2.6404mmであるから、エリアQ8の範囲では、0.7016mm≦y<2.6404mmである。交差角xが35deg<x≦75degの場合エリアQ9では、透光性基板21Aの板厚yはy=5×10-9x6-2×10-6x50.0002x4-0.0176x30.7441x2-16.972x165.72......8で求められる。ここで、35degでは、yは2.6404mmであり、交差角xが70degでは、yは0.6906mmであり、75degでは、yは0.9520mmであるから、エリアQ9の範囲では0.6906mm≦y≦2.6404mmである。交差角xが75deg<x<90degの場合エリアQ10では、透光性基板21Aの板厚yはy=9×10-5x3-0.0215x21.6761x-42.176......9で求められる。ここで、交差角xが75degでは、yは0.9520mmであり、交差角xが85degでは、yは0.8284mmであり、交差角xが90degでは、yは0.8653mmであるから、エリアQ10の範囲では、0.8284mm≦y≦0.9520mmである。次に、1/2波長板23について、詳細に説明する。図32は1/2波長板23の位相差板23Aの光学軸方位を説明するための図である。図32において、1/2波長板23の位相差板23Aの法線から見た光学軸方位をθ0とし、位相差板23Aの中を進む光線R1に対する光学軸方位をθ1とし、結晶光学軸POの法線PLと光線R1とのなす角度をθ2とすると、これらの角度には次の関係がなりたつ。θ0=atantanθ1×cosθ2A1また、位相差板23Aの屈折率をnc、位相差板23Aと隣接する層を空気層とし、この空気の屈折率をnaとすると、位相差板23Aでの屈折角はθ2であるから、スネルの方式により、次の関係がなりたつ。nasinα=ncsinθ2A2本実施形態では、位相差板23Aの無機結晶材料である水晶の屈折率ncは1.54であり、空気の屈折率ncは1.00であり、入射角αは45degであるので、式A2から、θ2は27.2degとなる。さらに、θ2は27.2degであり、θ1は45ddegであるため、式A1からθ0は、θ0=atantan45×cos27.2=41.650=41.7degと、算出される。本実施形態では、位相差板23Aが単板であるAタイプの場合であり、位相差板23Aへの入射角度は45degを中心とし、当該中心から±10deg度の範囲の角度で傾いた場合、5degステップで入射角度を変化させたときの偏光変換効率をシミュレーションにより分析し、所定の波長帯域の偏光変換効率を当該波長帯域で平均化したとき、その平均した偏光変換効率における透過損失を平均で評価した。即ち、本実施形態に係る偏光変換素子を投射型映像装置に搭載したときの透過特性を、M:500~600nm帯域では、透過損失を10以内、N:400~700nm帯域では、透過損失を20以内という規格に設定し、これらの2つのM,Nの規格を満足するように設計条件を設定する。Aタイプでは、次の条件Aを満たすことが条件とされる。条件A:設計波長をλ、位相差板23Aの板厚をto、位相差板23Aを構成する無機結晶材料の切断角度をZとしたとき、設計波長λ、切断角度Z、板厚toの関係が、式を満足する。λ≦01293×Z222402×Z32573λ≧01199×Z220762×Z13486to≦5E06×Z200004×Z00368to≧205×Z200029×Z0136式は設計波長λと切断角度Zとの関係を示すものであり、このうち、式は上限の関係式であり、式は下限の関係式である。また、式は切断角度Zと板厚toとの関係を示すものであり、このうち、式は上限の関係式であり、式は下限の関係式である。表2は偏光変換効率をシミュレーションにより分析した結果であり、切断角度Zと設計波長λとの関係と切断角度Zと板厚toとの関係が示されている。切断角度Zと設計波長λとの関係が図33Aにも示され、切断角度Zと板厚toとの関係が図33Bにも示されている。表2及び図33ABから、透過特性を満足させるための設計波長λと切断角度Zの範囲は、455≦λ≦640nm65≦Z≦110degである。設計波長λと切断角度Zの関係が、上限の関係式である式と、下限の関係式である式とを満足するように設計すれば、例えば、図34に示される通り、前述の透過特性透過損失の規格M,Nを満足させることができる。図34は本実施形態で設計した1/2波長板である位相差板23Aの偏光変換効率が示されている。図34では、太く図示した曲線Lに複数のデータが重ねられて表示されている。図34で示される通り、偏光変換効率は波長が400nmから700nmまで0.8以上であり、透過損出の平均は20以内であり、波長が500nmから600nmまでは0.9以上という高い値を示し、透過損出を10以内とする規格を十分に満足させることができる。以上の構成の第1実施形態では、次の作用効果を奏することができる。1入射光に対して所定角度をなすように配置された透光性基板21Aと、この透光性基板21Aの入射側表面に、入射光をP偏光PとS偏光Sとに分離して、P偏光Pを透過させ、S偏光Sを反射する偏光分離部21Bとを有する偏光分離素子21と、透光性基板21Aと略平行かつ間に空気層を介して配置され偏光分離部21Bで反射されたS偏光Sを、偏光分離部21Bを透過したP偏光Pの光路と略平行な方向に反射させ反射素子22と、この反射素子22と透光性基板21Aとの間に配置され偏光分離部21Bで反射したS偏光Sの偏波面をP偏光Pとして出射する1/2波長板23とを備えて偏光変換素子2を構成し、透光性基板21Aを、複屈折性と旋光性を有する無機結晶材料から形成し、かつ、入射したS偏光Sがその偏波面を維持したまま出射側表面から出射する構成とした。そのため、偏光分離素子21、反射素子22及び1/2波長板23からアレイを構成しているので、これらの間に設けられたガラス等の透明部材が不要とされ、かつ、偏光分離素子と反射素子との間に1/2波長板23を配置しているので、1/2波長板23がアレイから突出することがなくなり、構造がコンパクトになる。しかも、透光性基板21Aとして熱伝導率がガラスより高い結晶材料を用いているため、従来に比べて放熱効果が高く、耐熱性や長寿命化を図ることができる。そして、透光性基板21Aの結晶材料は複屈折性と旋光性を有するので、偏光分離部21Bを透過し透光性基板21Aに入射したS偏光Sは、その偏波面を維持したまま出射側表面から出射するので、偏光状態の変化をなくすことができる。2透光性基板21Aを、入射光ILに対して略45degあるいは135degとして配置したから、偏光分離素子21の偏光分離部21BによってS偏光Sを入射光に対して略直角に反射素子22に向けて反射させることができるので、反射素子22で反射される光S偏光SをP偏光Pと略平行にすることができる。そのため、反射素子22の反射光と偏光分離素子21の透過光とを容易に揃えることができるので、偏光変換素子2を容易に組み立てることができる。3透光性基板21Aは水晶から形成されるので、水晶がサファイヤ等の他の結晶材料に比べて安価に入手できるから、偏光変換素子2を安価に提供することができる。4入射光ILの光軸に垂直な平面に透光性基板21Aの結晶光学軸POを投影した投影光学軸とP偏光Pの偏波面とのなす角を方位角θとしたとき、θ=0degとしたから、複屈折性による位相差Γの生じないΓ=0という条件で、偏光変換効率が高い透光性基板21Aを容易に設定することができる。5透光性基板21Aの結晶光学軸POと入射光ILの光軸とのなす角を交差角xとし、透光性基板21Aの結晶光学軸POと入射光ILの光軸との交点に、結晶光学軸POと入射光ILの光軸とを含む平面に垂直な方向にたてた軸を中心軸とし、結晶光学軸POと入射光ILの光軸とを含む平面に垂直な方向から見て、中心軸の反時計周りの方向を正としたとき、交差角xを、-90deg≦x≦90degを満足するように設定した。そのため、偏光分離部21Bを透過し透光性基板21Aに入射したP偏光Pを確実にその偏波面を維持したまま透光性基板21Aの出射側表面から出射させることができる。6交差角xと透光性基板21Aの板厚yoの最大値yとを、複数のエリア毎に近似式から求めた。つまり、-90deg≦x≦-80degの場合に、y=-0.0058x2-0.9672x-38.858mmを満足するようにし、-80deg<x≦-55degの場合に、y=2×10-6x50.0008x40.1145x37.9738x2276.92x3842.1mmを満足するようにし、-35deg<x≦-15degの場合に、y=-4×10-5x4-0.0045x3-0.1828x2-3.1831x-18.449mmを満足するようにし、-15deg<x≦5degの場合に、y=9×10-6x40.0002x30.0071x20.1786x2.4607mmを満足するようにし、5deg<x≦10degの場合に、y=-0.5597x6.3541mmを満足するようにし、10deg<x≦30degの場合に、y=1×10-5x4-0.0008x3-0.0224x2-0.2833x2.0276mmを満足するようにし、30deg<x≦35degの場合に、y=0.3878x-10.931mmを満足するようにし、35deg<x≦75degの場合に、y=5×10-9x6-2×10-6x50.0002x4-0.0176x30.7441x2-16.972x165.72mmを満足するようにし、75deg<x<90degの場合に、y=9×10-5x3-0.0215x21.6761x-42.176mmを満足するようにした。従って、エリア毎に適正な板厚yoの最大値yを求めることができるので、高い偏光変換効率を得ることで、光学特性を良好なものにできる。7交差角xを、-55deg<x≦-35degを満足するように、特に、-45degに近づくように設定することで、板厚yoの最大値yにかかわらず、良好な偏光変換効率を得ることができる。8偏光分離部21Bは誘電体多層膜で構成されるから、簡単に偏光分離素子21を製造することができる。91/2波長板23の位相差板23Aとして、複屈折性と旋光性を有する無機結晶材料を用いているため、偏光状態が変化して偏光変換効率が低下するという恐れがあるが、偏光分離部21Bを反射して1/2波長板23に入射したS偏光Sを、P偏光Pとして出射するように、条件A、つまり、設計波長λ、切断角度Z、板厚toの関係が、λ≦01293×Z222402×Z32573、λ≧01199×Z220762×Z13486、to≦5E06×Z200004×Z00368及びto≧205×Z200029×Z0136の関係を満足するように設定したから、偏光状態の変化をなくすことができ、光学特性を良好なものにできる。101つの1/2波長板23について1枚の位相差板23Aから構成され、1/2波長板23の法線から見た光学軸方位をθ0とし、1/2波長板23の位相差板23Aの中を進む光線に対する光学軸方位をθ1とし、この光線と結晶光学軸POの法線PLとのなす角度をθ2とし、1/2波長板23の位相差板23Aの屈折率をnc、位相差板23Aと隣接する空気層の屈折率をnaとすると、光学軸方位θ0はθ0=atantanθ1×cosθ2A1、nasinα=ncsinθ2A2の式から求められるから、1/2波長板23が1枚の位相差板23Aからなる場合において、変換効率の良好な偏光変換素子2を簡易に提供することができる。次に、本発明の第2実施形態を図35から図38に基づいて説明する。第2実施形態は1/2波長板23の位相差板23Aが2枚から構成されている点に特徴があり、他の構成は第1実施形態と同じである。図35には本発明の第2実施形態にかかる偏光変換素子の概略が示されている。図35において、1/2波長板23は、それぞれ水晶からなる第1の無機結晶材料231と第2の無機結晶材料232とを貼り合わせてなる通称Dタイプの位相差板である。第1の無機結晶材料231は、その一面に反射防止部23Bが形成される。第1の無機結晶材料231の他面には第1の無機結晶材料231の一面が対向され、この第1の無機結晶材料231の他面には反射防止部23Bが形成される。なお、図35では、第1の無機結晶材料231と第1の無機結晶材料231とが接着層233で互いに接着されている構成が示されているが、本実施形態では、第1の無機結晶材料231と第1の無機結晶材料231とを単に積層する構成としてもよい。本実施形態では、1/2波長板23の位相差板23Aの光学軸方位が図36に示される。図36に示される通り、第1の無機結晶材料231の光学軸方位θ01と第2の無機結晶材料232の光学軸方位θ02とは次の式から求められる。つまり、位相差板23Aの法線から見た第1の無機結晶材料231の光学軸方位をθ01とし、第1の無機結晶材料231の中を進む光線R1に対する光学軸方位をθ11とし、この光線R1と結晶光学軸PO1の法線とのなす角度をθ21図36での図示省略とし、第1の無機結晶材料231の屈折率をnc1、第1の無機結晶材料231と隣接する空気層の屈折率をnaとすると、第1の無機結晶材料231の光学軸方位θ01はθ01=atantanθ11×cosθ21A11nasinα=nc1sinθ21A21の式から求められる。同様に、第2の無機結晶材料232の中を進む光線に対する光学軸方位をθ12とし、光線と結晶光学軸PO2の法線とのなす角度をθ22図36での図示省略とし、第2の無機結晶材料232の屈折率をnc2、第2の無機結晶材料232と隣接する第1の無機結晶材料231の屈折率をnc1とすると、第2の無機結晶材料232の光学軸方位θ02はθ02=atantanθ12×cosθ22A12nc1sinθ21=nc2sinθ22A22の式から求められる。ここで、本実施形態では、光学軸方位θ12と光学軸方位θ11との差が90degである。第1の無機結晶材料231と第2の無機結晶材料232の材料である水晶の屈折率nc1,nc2は1.54であり、空気の屈折率naは1.00であり、入射角αは45degである。さらに、光学軸方位θ11は45degであり、光学軸方位θ12は135deg45deg90degであるから例えば、特開昭58-194004号、特開昭59-062807号、式A11A21A12A22から、光学軸方位θ01,θ02を求めることができる。光学軸方位θ01は、nasinα=nc1sinθ21A211.00×sin45deg=1.54×sinθ210.7071=1.54×sinθ21θ21=27.32degθ01=atantanθ11×cosθ21A11=atantan45deg×cos27.32deg=atan0.89=41.7deg光学軸方位θ02は、nc1sinθ21=nc2sinθ22A221.54sin27.32deg=1.54sinθ22θ22=27.32degθ02=atantanθ12×cosθ22A12=atantan135deg×cos27.32deg=atan-0.888=-41.7deg光学軸方位θ02の-41.7degを図36の図示に合わせるとθ02は138.3degとなる。本実施形態では、第1実施形態と同様に、位相差板23Aへの入射角度は45degを中心とし、当該中心から±10deg度の範囲の角度で傾いた場合、5degステップで入射角度を変化させたときの偏光変換効率をシミュレーションにより分析し、所定の波長帯域の偏光変換効率を当該波長帯域で平均化したとき、その平均した偏光変換効率における透過損失を平均で評価した。即ち、本実施形態に係る偏光変換素子を投射型映像装置に搭載したときの透過特性を、M:500~600nm帯域では、透過損失を10以内、N:400~700nm帯域では、透過損失を20以内という規格に設定し、これらの2つの規格を満足するように設計条件を設定する。Dタイプと通称される本実施形態の位相差板では、次の条件Bを満たすことが条件とされる。条件B:設計波長λ、前記位相差板23Aの板厚to、前記無機結晶材料の切断角度をZとしたとき、設計波長λ、切断角度Z及び板厚toの関係が、式を満足し、λ≦1075×Z219339×Z86330λ≧625×Z211266×Z51216to≦00281×Z250512×Z22561to≧00173×Z231146×Z14139ここで、前記板厚toは、前記第1の無機結晶材料231と前記第2の無機結晶材料232とを貼り合わせてなる位相差板の板厚で定義されている。即ち、前記第1の無機結晶材料231の板厚t231と前記第2の無機結晶材料232の板厚t232との合計の板厚となっている。位相差板23A中を進む光線の進行方向における2枚の無機結晶材料のうち第1の無機結晶材料231の位相差をΓ1、第2の無機結晶材料232の位相差をΓ2としたときに下式を満足する。|Γ1-Γ2|=180deg式は設計波長λと切断角度Zとの関係を示すものであり、このうち、式は上限の関係式であり、式は下限の関係式である。また、式は切断角度Zと板厚toとの関係を示すものであり、このうち、式は上限の関係式であり、式は下限の関係式である。表3は偏光変換効率をシミュレーションにより分析した結果であり、切断角度Zと設計波長λとの関係と切断角度Zと板厚toとの関係が示されている。切断角度Zと設計波長λとの関係が図37Aにも示され、切断角度Zと板厚toとの関係が図37Bにも示されている。表3及び図37ABから、透過特性を満足させるための設計波長λと切断角度Zの範囲は、450≦λ≦640nm87≦Z≦93degである。設計波長λと切断角度Zの関係が、上限の関係式である式と、下限の関係式である式とを満足するように設計すれば、例えば、図38に示される通り、前述の透過特性透過損失の規格M,Nを満足させることができる。図38は本実施形態で設計した1/2波長板23の位相差板23Aの偏光変換効率が示されている。図38では、太く図示した曲線Lに複数のデータが含まれる。図38で示される通り、偏光変換効率は波長が400nmから700nmまで0.8以上であって、透過損出の平均は20以内であり、波長が500nmから600nmまでは0.9以上という高い値を示し、透過損出を10以内とする規格を十分に満足させることができる。そのため、第1の無機結晶材料231の板厚m1を0.048mmとし、波長を520nmとすると、第1の無機結晶材料231の位相差は270degであり、第2の無機結晶材料232の板厚m2を0.020mmとし、波長を520nmとすると、第2の無機結晶材料232の位相差は110degである。従って、第2実施形態では、第1実施形態の1~810と同様の作用効果を奏する他、次の作用効果を奏することができる。111/2波長板23の位相差板23Aとして、複屈折性と旋光性を有する無機結晶材料を用いているため、偏光状態が変化して偏光変換効率が低下するという恐れがあるが、偏光分離部21Bを反射して1/2波長板23の位相差板23Aに入射したS偏光Sを、P偏光Pとして出射するように、設計波長λ、位相差板23Aの板厚to、無機結晶材料の切断角度をZとしたとき、設計波長λ、切断角度Z及び板厚toの関係が、条件B、つまり、λ≦1075×Z219339×Z86330、λ≧625×Z211266×Z51216、to≦00281×Z250512×Z22561、to≧00173×Z231146×Z14139、第1の無機結晶材料232の位相差をΓ1、第2の無機結晶材料232の位相差をΓ2としたときに、|Γ1-Γ2|=180degの関係を満足するように設定したから、偏光状態の変化をなくすことができ、光学特性を良好なものにできる。12位相差板23Aを第1の無機結晶材料231と第2の無機結晶材料232との2枚から構成し、位相差板23Aの法線から見た第1の無機結晶材料231の光学軸方位をθ01とし、第1の無機結晶材料231の中を進む光線に対する光学軸方位をθ11とし、この光線と結晶光学軸PO1の法線とのなす角度をθ21とし、第1の無機結晶材料231の屈折率をnc1、第1の無機結晶材料231と隣接する空気層の屈折率をnaとすると、第1の無機結晶材料231の光学軸方位θ01はθ01=atantanθ11×cosθ21A11、nasinα=nc1sinθ21A21の式から求められ、位相差板23Aの法線から見た第2の無機結晶材料232の光学軸方位をθ02とし、第2の無機結晶材料232の中を進む光線に対する光学軸方位をθ12とし、この光線と結晶光学軸PO2の法線とのなす角度をθ22とし、第2の無機結晶材料232の屈折率をnc2、第2の無機結晶材料232と隣接する第1の無機結晶材料231の屈折率をnc1とすると、第2の無機結晶材料232の光学軸方位θ02はθ02=atantanθ12×cosθ22A12、nC1sinθ21=nc2sinθ22A22の式から求められるから、透光性基板21Aが第1の無機結晶材料231と第2の無機結晶材料232とからなる位相差板の場合において、変換効率の良好な偏光変換素子を簡易に提供することができる。次に、本発明の第3実施形態を図39、図40、図41に基づいて説明する。図39に示される通り、第3実施形態では、1/2波長板23が第1の無機結晶材料231と第2の無機結晶材料232との2枚の位相差板からなる点では第2実施形態と同じであるが、第1の無機結晶材料231と第2の無機結晶材料232との具体的な構成が第2実施形態と異なる。本実施形態では、位相差板23Aが第1の無機結晶材料231と第2の無機結晶材料232とを貼り合わせてなる通称WB1タイプと称される広域帯の位相差板の場合であり、第1の無機結晶材料231の光学軸方位θ01と、第2の無機結晶材料232の光学軸方位θ02とは第2実施形態と同様に求められる。但し、本実施形態では、光学軸方位θ11と光学軸方位θ12との和が90degである。第1の無機結晶材料231と第2の無機結晶材料232の材料である水晶の屈折率nc1,nc2は1.54であり、空気の屈折率naは1.00であり、光学軸方位θ11は22.5degであり、光学軸方位θ12は67.5deg=90deg-22.5degであり、入射角αは45degである。式A11A21A12A22から、光学軸方位θ01,θ02を求めることができる。光学軸方位θ01は、nasinα=nc1sinθ21A211.00×sin45deg=1.54×sinθ210.7071=1.54×sinθ21θ21=27.32degθ01=atantanθ11×cosθ21A11=atantan45deg×cos27.32deg=atan0.89=41.7deg光学軸方位θ02は、nc1sinθ21=nc2sinθ22A221.54sin27.32deg=1.54sinθ22θ22=27.32degθ02=atantanθ12×cosθ22A12=atantan67.5deg×cos27.32deg=atan2.14=65.0deg第3実施形態では、前記各実施形態と同様に、位相差板23Aへの入射角度は45degを中心とし、当該中心から±10deg度の範囲の角度で傾いた場合、5degステップで入射角度を変化させたときの偏光変換効率をシミュレーションにより分析し、所定の波長帯域の偏光変換効率を当該波長帯域で平均化したとき、その平均した偏光変換効率における透過損失を平均で評価した。即ち、本実施形態に係る偏光変換素子を投射型映像装置に搭載したときの透過特性を、M:500~600nm帯域では、透過損失を10以内、N:400~700nm帯域では、透過損失を20以内という規格に設定し、これらの2つの規格を満足するように設計条件を設定する。WB1タイプと通称される広帯域位相差板では、次の条件Cを満たすことが条件とされる。条件C:設計波長λ、前記位相差板23Aの板厚to、前記無機結晶材料の切断角度をZとしたとき、設計波長λ、切断角度Z及び板厚toの関係が、式を満足する。λ≦2E07×Z600001×Z50024×Z427749×Z317861×Z260678×Z84312λ≧4E05×Z300757×Z210073×Z6969to≦2E08×Z46E06×Z300008×Z200495×Z09844to≧5E07×Z300001×Z200065×Z00924ここで、前記板厚toは、第2実施形態と同様に、前記第1の無機結晶材料231と前記第2の無機結晶材料232とを貼り合わせてなる位相差板の板厚で定義されている。即ち、前記第1の無機結晶材料231の板厚t231と前記第2の無機結晶材料232の板厚t232との合計の板厚となっている。式は設計波長λと切断角度Zとの関係を示すものであり、このうち、式は上限の関係式であり、式は下限の関係式である。また、式は切断角度Zと板厚toとの関係を示すものであり、このうち、式は上限の関係式であり、式は下限の関係式である。表4は偏光変換効率をシミュレーションにより分析した結果であり、切断角度Zと設計波長λとの関係と切断角度Zと板厚toとの関係が示されている。切断角度Zと設計波長λとの関係が図40Aにも示され、切断角度Zと板厚toとの関係が図40Bにも示されている。表4及び図40ABから、透過特性を満足させるための設計波長λと切断角度Zの範囲は、450≦λ≦640nm87≦Z≦93degである。設計波長λと切断角度Zの関係が、上限の関係式である式と、下限の関係式である式とを満足するように設計すれば、例えば、図41に示される通り、前述の透過特性透過損失の規格M,Nを満足させることができる。図41は本実施形態で設計した1/2波長板の位相差板23Aの偏光変換効率が示されている。図41では、太く図示した曲線Lに複数のデータが含まれる。図41で示される通り、偏光変換効率は波長が400nmから700nmまで0.8以上0.9以上であって、透過損出の平均は20以内であり、波長が500nmから600nmまでは0.9以上1.0に極めて近いという高い値を示し、透過損出を10以内とする規格を十分に満足させることができる。そのため、第1の無機結晶材料231の板厚m1を0.048mmとし、波長を520nmとすると、第1の無機結晶材料231の位相差は270degであり、第2の無機結晶材料232の板厚m2を0.020mmとし、波長を520nmとすると、第2の無機結晶材料232の位相差は110degである。従って、第3実施形態では、第2実施形態の1~81012と同様の作用効果を奏する他、次の作用効果を奏することができる。131/2波長板23の位相差板23Aとして、複屈折性と旋光性を有する無機結晶材料を用いているため、偏光状態が変化して偏光変換効率が低下するという恐れがあるが、偏光分離部21Bを反射して1/2波長板23の位相差板23Aに入射したS偏光Sを、P偏光Pとして出射させるために、設計波長λ、位相差板23Aの板厚to、無機結晶材料の切断角度をZとしたとき、設計波長λ、切断角度Z及び板厚toの関係が、条件C、つまり、λ≦2E07×Z600001×Z50024×Z427749×Z317861×Z260678×Z84312、λ≧4E05×Z300757×Z210073×Z6969、to≦2E08×Z46E06×Z300008×Z200495×Z09844、to≧5E07×Z300001×Z200065×Z00924を満足するように設定したから、偏光状態の変化をなくすことができ、光学特性を良好なものにできる。次に、本発明の第4実施形態を図42から図45に基づいて説明する。第4実施形態は偏光変換ユニット4を投影型映像装置である液晶プロジェクター100に設けた例であり、第1実施形態の変換ユニット1とは保持部材5の構造が異なる。図42は液晶プロジェクターの概略構成を示す。図42において、液晶プロジェクター100は、インテグレーター照明光学系110と、色分離光学系120と、リレー光学系130と、光源から射出された光を画像情報に応じて変調する光変調装置140と、光変調装置140で変調された光を拡大投射する投写光学装置150とを備える。インテグレーター照明光学系110は、後述する3枚の透過型液晶パネル141R,141G,141Bの画像形成領域をほぼ均一に照明するための光学系であり、光源装置111と、第1レンズアレイ112と、偏光変換装置200と、重畳レンズ113とを備える。光源装置111は、光源ランプ114から射出された輻射状の光線をリフレクター115で反射して略平行光線とし、この略平行光線を外部へと射出する。偏光変換装置200は、第2レンズアレイ210と、遮光板220と、第2実施形態にかかる偏光変換ユニット4とを備える。色分離光学系120は、2枚のダイクロイックミラー121,122と、反射ミラー123とを備え、ダイクロイックミラー121、122によりインテグレーター照明光学系110から射出された複数の光を赤、緑、青の3色の色光に分離する。ダイクロイックミラー121で分離された青色光は、反射ミラー123によって反射され、フィールドレンズ142を通って、青色用の透過型液晶パネル141Bに到達する。ダイクロイックミラー121を透過した赤色光と緑色光のうちで、緑色光は、ダイクロイックミラー122によって反射され、フィールドレンズ142を通って、緑色用の透過型液晶パネル141Gに到達する。リレー光学系130は、入射側レンズ131と、リレーレンズ133と、反射ミラー132、134とを備える。色分離光学系120で分離された赤色光は、ダイクロイックミラー122を透過して、リレー光学系130を通り、さらにフィールドレンズ142を通って、赤色光用の透過型液晶パネル141Rに到達する。光変調装置140は、透過型液晶パネル141R,141G,141Bと、クロスダイクロイックプリズム143とを備える。このクロスダイクロイックプリズム143は、各色光に変調された光学像を合成してカラーの光学像を形成するものである。偏光変換ユニット4は、第1実施形態と同じ構造の偏光変換素子2と、この偏光変換素子2を保持する保持部材5とを備える。保持部材5の具体的な構造が図43から図45に示されている。図43は保持部材5の斜視図、図44Aは保持部材5の平面図、図44Bは保持部材5の断面図である。これらの図において、保持部材5は、偏光分離素子21の両端部、反射素子22の両端部及び1/2波長板23の両端部をそれぞれ保持する一対の保持板51と、これらの一対の保持板51の両端部をそれぞれ連結する一対の連結板52とを有する構造である。これらの保持板51及び連結板52は合成樹脂から一体に平面矩形の枠状に形成されている。一対の保持板51の互いに対向する部分には、偏光分離素子21、反射素子22及び1/2波長板23をそれぞれ案内するガイド溝51Aが複数対形成されている。これらのガイド溝51Aは、その長手方向が入射光に対して45degまたは135degとなるように形成されている。なお、図43及び図44において、ガイド溝51Aは、偏光分離素子21、1/2波長板23及び反射素子22を収納するためにそれぞれ2対が図示されているが、これは、ガイド溝51Aの構成をわかりやすくするために拡大図示したためであり、実際は、図1に示される偏光変換素子2に合わせて、4枚の偏光分離素子21を収納するために4対が設けられ、4枚の1/2波長板23を収納するために2対が設けられ、4枚の反射素子22を収納するために4対が設けられる構造である。ただし、ガイド溝51Aの数は前述のものに限定されるものではなく、実際に設けられる偏光分離素子21、1/2波長板23並びに反射素子22の数に対応する。図45は保持部材5の一部の分解斜視図である。図45において、ガイド溝51Aは、一端部が保持板51の一側面に開口され、他端部が偏光分離素子21の端部、反射素子22の端部及び1/2波長板23の端部が突き当たるように段差が形成されている。ガイド溝51Aは、その幅寸法が偏光分離素子21、反射素子22及び1/2波長板23の幅寸法と同じあるいはやや大きく形成され、その長さ寸法が偏光分離素子21、反射素子22及び1/2波長板23の長さ寸法と同じあるいはやや大きく形成されている。従って、第4実施形態では、第1実施形態の1~10までの作用効果と同様の作用効果を奏することができる他に、次の作用効果を奏することができる。14光源装置111からの光をP偏光Pに変換して出射する偏光変換素子2を有する偏光変換ユニット4と、偏光変換素子2からの出射光を画像情報に応じて変調する光変調装置140と、この光変調装置140により変調された光を投写する投写光学装置150とを備えて液晶プロジェクター100を構成したから、偏光変換素子2の偏光変換効率が高いことに伴って液晶プロジェクター100の投影精度を高いものにできる。15光変調装置140は、透過型液晶パネル141R,141G,141Bを備えて構成されるので、この点からも、投影精度の高い液晶プロジェクター100を提供することができる。16偏光変換ユニット4は、偏光変換素子2を保持する保持部材5を備え、この保持部材5は、偏光分離素子21の両端部、反射素子22の両端部及び1/2波長板23の両端部をそれぞれ保持する一対の保持板51と、これらの一対の保持板51の両端部をそれぞれ連結する一対の連結板52とを有する構造であるため、偏光分離素子21、反射素子22及び1/2波長板23を保持部材にコンパクトに収納することができ、取り扱いが便利となる。17一対の保持板51と一対の連結板52とが一体に形成されているので、射出成形等の適宜な手段によって、保持部材5を容易に製造することができる。18一対の保持板51の互いに対向する部分には偏光分離素子21、反射素子22及び1/2波長板23をそれぞれ案内するガイド溝51Aが形成され、これらのガイド溝は一対の保持板51の一側面にそれぞれ開口されているので、偏光分離素子21、反射素子22及び1/2波長板23をそれぞれガイド溝51Aに沿って差し込むだけで偏光変換ユニット4が組み立てられることになり、組立作業が容易となる。次に、本発明の第5実施形態を図46及び図47に基づいて説明する。第5実施形態は保持部材の構造が第4実施形態とは異なるもので、他の構成は第4実施形態と同じである。図46は第5実施形態にかかる偏光変換ユニットを示す斜視図であり、図47は保持部材の一部を示す分解斜視図である。これらの図において、偏光変換ユニット6は第1実施形態と同じ構造の偏光変換素子2と、この偏光変換素子2を保持する保持部材7とを備える。保持部材7は、一対の保持板71と、一対の保持板71の端部に設けられた一対の連結板72とを備え、一対の保持板71と一対の連結板72とは別体に形成されている。一対の保持板71は合成樹脂から形成された板状であり、その互いに対向する部分には、偏光分離素子21と反射素子22との端部をそれぞれガイドするガイド溝71Aが複数対形成されている。これらのガイド溝71Aは、その長手方向が入射光に対して45degまたは135degとなるように形成されている。そして、ガイド溝71Aは、平面が矩形状とされた凹部である。第5実施形態では、ガイド溝71Aは、合計6対が図示されているが、実際には、偏光変換素子2に合わせて、4枚の偏光分離素子21を収納するために4対が設けられ、4枚の反射素子22を収納するために4対が設けられる構造である。一対の連結板72は、長尺状の板材721と、この板材721に連結され一対の保持板71を互いに向き合う方向に付勢する係合片722とを有する。これらの板材721と係合片722とは弾性を有する材料、例えば、金属、合成樹脂等から一体に形成されている。係合片722は板材721に対して折り曲げて形成されており、その中央部分に保持板71に形成された凹部71Bに係合する凸状の抑え部722Aが形成されている。凸状の抑え部722Aと凹部71Bとは保持板71の長手方向と直交する方向に延びて形成されている。従って、第5実施形態では、第4実施形態の1~1014~16までの作用効果と同様の作用効果を奏することができる他に次の作用効果を奏することができる。19保持部材7は、一対の保持板71と、一対の保持板71の端部に設けられた一対の連結板72とを備え、一対の連結板72は、長尺状の板材721と、この板材721に連結され一対の保持板71を互いに向き合う方向に付勢する係合片722とを有する。そのため、一対の連結板72によって、一対の保持板71を互いに近接する方向に付勢するので、偏光分離素子21、反射素子22及び1/2波長板23を確実に保持部材7で保持することができるから、偏光分離素子21、反射素子22及び1/2波長板23が保持部材7から誤って脱落することがない。20係合片722は保持板71に形成された凹部71Bに係合する抑え部722Aを有するので、連結板72が保持板71の長手方向にずれて外れることがない。そのため、保持板71から連結板72が誤って外れることを防止できる。21保持板71に形成され偏光分離素子21、反射素子22及び1/2波長板23の端部が保持されるガイド溝71Aは、平面が矩形状とされた凹部であるため、保持板71の平面内での偏光分離素子21、反射素子22及び1/2波長板23の移動が規制される。そのため、この点からも、偏光分離素子21、反射素子22及び1/2波長板23が保持部材7から誤って脱落することがない。次に、本発明の第6実施形態を図48に基づいて説明する。第6実施形態は偏光分離素子の構成が第1実施形態と異なるもので、他の構成は第1実施形態と同じである。図48は第6実施形態にかかる偏光分離素子21の偏光分離部210Bの斜視図である。図48において、偏光分離素子21の偏光分離部210Bは誘電基板21Dによって支持される多数の平行な金属ワイヤーからなる導電電極21Eから形成される。導電電極21Eは、そのピッチまたは周期がPであり、個別の導体の幅がWであり、その厚さがtである。入射光ILは、垂線からの角度Rで偏光分離素子21に入射する。入射光ILは、S偏光Sとして反射し、回折されないで、P偏光Pとして透過される。ここで、周期P、幅W、厚さtは、使用する光の周波数領域、その他条件により設定される。従って、第6実施形態によれば、第1実施形態の1~10と同様の作用効果を奏することができる他、次の作用効果を奏することができる。22偏光分離素子21の偏光分離部210Bを金属ワイヤーグリッドで構成したから、簡単に偏光変換素子を製造することができる。次に、本発明の第7実施形態を図49に基づいて説明する。第7実施形態は、1/2波長板の構成が第1実施形態と異なるもので、他の構成は第1実施形態と同じである。図49には本発明の第7実施形態にかかる偏光変換素子の概略が示されている。図49において、本実施形態の1/2波長板230は、その主面が透光性基板21Aの主面とは45degをなすように配置されている。1/2波長板230は、偏光分離部21Bで反射したS偏光Sの偏波面をP偏光Pとして出射する1枚の水晶製の位相差板230Aと、この位相差板230Aの両面に設けられた反射防止部23Bとを備えている。位相差板230Aは、その光学軸方位が90degの一般的なものである。従って、第7実施形態では、第1実施形態の1~8と同様の作用効果を奏することができる他、次の作用効果を奏することができる。231/2波長板230は、その主面が透光性基板21Aの主面とは45degをなすように配置され、偏光分離部21Bで反射されたS偏光Sを法線方向から入射できるので、汎用されている1/2波長板を用いることができる。そのため、コストダウンを図ることができる。なお、本発明は前述の実施形態に限定されるものではなく、本発明の目的および効果を達成できる範囲内での変形や改良が、本発明の内容に含まれるものであることはいうまでもない。例えば、前記実施形態では、偏光分離素子21を構成する透光性基板21Aの両面に反射防止部21Cを設けたが、本発明では、必ずしも反射防止部21Cを設けることを要しない。しかし、前記各実施形態のように、反射防止部21Cを設ければ、偏光分離素子21及び反射素子22を透過する光の量が多くなる。さらに、第2実施形態及び第3実施形態では、1/2波長板23を構成する第1位相差板231と第2位相差板232とを積層した構成としたが、本発明では、第1位相差板231と第2位相差板232とを離隔配置し、かつ、第1位相差板231の両面と第2位相差板232の片面とに反射防止部21Cを形成するものでもよい。また、第7実施形態では、1/2波長板230を構成する位相差板230Aを1枚としたが、本発明では、1/2波長板230を2枚からなる位相差板から構成するものでもよい。この場合、2枚の位相差板を積層し、かつ、接着するものでもよく、あるいは、図50に示される通り、2枚の位相差板2301,2302を離隔配置し、それぞれに反射防止部23Bを設けるものでもよい。また、偏光変換素子を液晶プロジェクターに用いたが、本発明では、液晶プロジェクター以外の投射装置に利用することができる。さらに、反射素子22は必ずしも水晶を用いることを要せず、水晶に代えてガラスを用いてもよい。そして、偏光分離素子21では、透光性基板21Aに水晶を必ずしも用いることを要せず、水晶に代えてサファイヤ等の複屈折性と旋光性を有する結晶材料を用いてもよい。さらに、前記実施形態では、偏光分離素子21を入射光ILに対して略45degあるいは135degとしたが、本発明では、これに限定されるものではなく、例えば、60degや120degとしてもよい。"